(57)【要約】【課題】高温多湿でも優れた耐久性を示すヘッドストッパーを備えた磁気ディスク装置を提供する。【解決手段】磁気ディスク（３）と、磁気ディスク（３）の情報を再生する素子を有するヘッド（７）と、１００ｇあたりの加水分解性基が０．７モル以下である樹脂で形成され、ヘッド（７）の移動範囲を制限するヘッドストッパーとを具備した磁気ディスク装置。【選択図】    図１
2004326950.tif 000002
【特許請求の範囲】
【請求項１】
記録媒体の情報を再生する素子を有するヘッドの移動範囲を制限するヘッドストッパーであって、１００ｇあたりの加水分解性基が０．７モル以下である樹脂で形成されていることを特徴とするヘッドストッパー。
【請求項２】
１００ｇあたりの加水分解性基が０．０５モル以下である樹脂で形成されていることを特徴とする請求項１に記載のヘッドストッパー。
【請求項３】
前記樹脂は、ポリエステルエラストマー、スチレン−エチレン−ブチレン−スチレンブロックコポリマーおよびエラストマー添加ポリアセタールからなる群より選択されることを特徴とする請求項１に記載のヘッドストッパー。
【請求項４】
反発弾性率が６０以下であることを特徴とする請求項１に記載のヘッドストッパー。
【請求項５】
磁気ディスクと、前記磁気ディスクの情報を再生する素子を有するヘッドと、１００ｇあたりの加水分解性基が０．７モル以下である樹脂で形成され、前記ヘッドの移動範囲を制限するヘッドストッパーとを具備したことを特徴とする磁気ディスク装置。
【請求項６】
前記ヘッドストッパーは、１００ｇあたりの加水分解性基が０．０５モル以下である樹脂で形成されていることを特徴とする請求項５に記載の磁気ディスク装置。
【請求項７】
前記ヘッドストッパーを構成する樹脂は、ポリエステルエラストマー、スチレン−エチレン−ブチレン−スチレンブロックコポリマーおよびエラストマー添加ポリアセタールからなる群より選択されることを特徴とする請求項５に記載の磁気ディスク装置。
【請求項８】
前記ヘッドストッパーは、反発弾性率が６０以下であることを特徴とする請求項５に記載の磁気ディスク装置。
【請求項９】
反発弾性率が６０以下である前記ヘッドストッパーは、前記ヘッドの磁気ディスク上からの退避位置よりも外側への移動を制限するアウターストッパーとして用いられることを特徴とする請求項８に記載の磁気ディスク装置。
【請求項１０】
ディスク状の記録媒体の情報を再生する素子を有するヘッドと、１００ｇあたりの加水分解性基が０．７モル以下である樹脂で形成され、前記ヘッドの移動範囲を制限するヘッドストッパーとを具備したことを特徴とする車載用電子機器。
【請求項１１】
前記ヘッドストッパーは、１００ｇあたりの加水分解性基が０．０５モル以下である樹脂で形成されていることを特徴とする請求項１０に記載の車載用電子機器。
【請求項１２】
前記ヘッドストッパーを構成する樹脂は、ポリエステルエラストマー、スチレン−エチレン−ブチレン−スチレンブロックコポリマーおよびエラストマー添加ポリアセタールからなる群より選択されることを特徴とする請求項１０に記載の車載用電子機器。
【請求項１３】
前記ヘッドストッパーは、反発弾性率が６０以下であることを特徴とする請求項１０に記載の車載用電子機器。
【発明の詳細な説明】
【０００１】
【発明の属する技術分野】
本発明は、記録媒体の情報を再生する素子を有するヘッドの移動範囲を制限するヘッドストッパー、ならびにヘッドストッパーを具備した磁気ディスク装置および車載用電子機器に関する。
【０００２】
【従来の技術】
近年、磁気ディスク装置や光ディスク装置は、パソコンやサーバーにおいて使用されるだけでなく、車載用途でも使用されるようになってきている。これに伴い、磁気ディスク装置や光ディスク装置には、より厳しい条件での耐久性が要求されるようになってきた。要求される具体的な条件の一例は、温度８０℃、相対湿度８５％、１０００時間、場合によっては３０００時間である。
【０００３】
磁気ディスク装置や光ディスク装置を上記のような厳しい条件で使用した場合に耐久性に問題が生じる部材として、ヘッドストッパー（またはダンパー）が挙げられる。ヘッドストッパーは、記録媒体の情報を再生する素子を有するヘッドの移動範囲を制限するために設けられる部材である。
【０００４】
従来、磁気ディスク装置のヘッドストッパー（またはダンパー）の材料としては、たとえばポリウレタンなどが使用されている（特許文献１および特許文献２参照）。しかし、磁気ディスク装置が温度８０℃、相対湿度８５％に１０００時間さらされると、ポリウレタンで形成されたヘッドストッパーは加水分解を受けて液状物になる。
【０００５】
【特許文献１】
特開平６−１１９７２６号公報
【０００６】
【特許文献２】
特許第２６３４３６７号明細書
【０００７】
【発明が解決しようとする課題】
上記のように従来のヘッドストッパーは、高温多湿下に放置されると劣化して液状になり、ヘッドストッパーとしての役割を果せなくなっていた。
【０００８】
本発明の目的は、高温多湿でも優れた耐久性を示すヘッドストッパーを提供するとともに、このようなヘッドストッパーを備えた磁気ディスク装置および車載用電子機器を提供することにある。
【０００９】
【課題を解決するための手段】
本発明の一態様に係るヘッドストッパーは、記録媒体の情報を再生する素子を有するヘッドの移動範囲を制限するヘッドストッパーであって、１００ｇあたりの加水分解性基が０．７モル以下である樹脂で形成されていることを特徴とする。
【００１０】
本発明の他の態様に係る磁気ディスク装置は、磁気ディスクと、前記磁気ディスクの情報を再生する素子を有するヘッドと、１００ｇあたりの加水分解性基が０．７モル以下である樹脂で形成され、前記ヘッドの移動範囲を制限するヘッドストッパーとを具備したことを特徴とする。
【００１１】
本発明のさらに他の態様に係る車載用電子機器は、ディスク状の記録媒体の情報を再生する素子を有するヘッドと、１００ｇあたりの加水分解性基が０．７モル以下である樹脂で形成され、前記ヘッドの移動範囲を制限するヘッドストッパーとを具備したことを特徴とする。車載用電子機器としては、たとえば光ディスク装置が挙げられる。
【００１２】
【発明の実施の形態】
本発明の実施形態において、ヘッドストッパーを構成する樹脂に含まれる加水分解性基とは、カルボン酸エステル、アミド、ウレタン、リン酸エステル、スルホン酸エステルなどの基をいう。
【００１３】
本発明の実施形態においては、ヘッドストッパーを構成する樹脂は１００ｇあたりの加水分解性基の量が０．７モル以下である。このようなヘッドストッパーは、温度８０℃、相対湿度８５％で１０００時間を超える耐久性を有する。さらに、温度８０℃、相対湿度８５％で３０００時間以上の耐久性が要求される場合や酸性ガス雰囲気下で使用される場合には、ヘッドストッパーを構成する樹脂は１００ｇあたりの加水分解性基の量が０．０５モル以下であることが好ましい。
【００１４】
本発明の実施形態においては、ヘッドストッパーを構成する樹脂は、ポリエステルエラストマー、スチレン−エチレン−ブチレン−スチレンブロックコポリマー（ＳＥＢＳ）およびエラストマー添加ポリアセタール（またはポリオキシメチレンＰＯＭ）からなる群より選択される。
【００１５】
ポリエステルエラストマーとしては、たとえば東洋紡（株）から入手できるペルプレンＰタイプが挙げられる。スチレン−エチレン−ブチレン−スチレンブロックコポリマー（ＳＥＢＳ）としては、アロン化成から入手できる製品がある。エラストマー添加ポリアセタール（またはポリオキシメチレンＰＯＭ）としては、旭化成（株）から入手できるテナックが挙げられる。
【００１６】
ペルプレンＰタイプは、下記化学式で表される。
【００１７】
【化１】
2004326950.tif 000003
【００１８】
上記化学式において、左側のポリエステルブロックはハード成分、右側のポリエーテルブロックはソフト成分である。ポリエステルエラストマーでは、エラストマー成分であるポリエーテルの組成を調整することにより、加水分解性基であるエステル基の量を調整できる。
【００１９】
本発明の実施形態において、ヘッドストッパーを構成する樹脂は無機フィラーを含有していてもよい。
【００２０】
本発明の実施形態において、ヘッドストッパーは、ＪＩＳ  Ｋ６２５５に準拠して測定される反発弾性率が６０以下であることが好ましい。このようなヘッドストッパーは、ヘッドの磁気ディスク上からの退避位置よりも外側への移動を制限するアウターストッパーとして好適に用いることができる。この理由については後に詳細に説明する。
【００２１】
以下、図面を参照しながら、本発明の実施形態を説明する。
図１および図２は、本発明の一実施形態に係るヘッドストッパーを備えた磁気ディスク装置を示す平面図である。図１はヘッドの移動がアウターストッパーで制限されている状態を示し、図２はヘッドの移動がインナーストッパーで制限されている状態を示している。
【００２２】
ベース１上に設けられたスピンドルモータのクランパ２に磁気ディスク３が回転可能に取り付けられている。磁気ディスク３の近傍に設けられた軸４にアーム５が支持され、アーム５の先端にサスペンション６が取り付けられ、サスペンション６の先端にスライダおよびヘッド７が設けられている。アーム５の基端側にはコイルが巻かれ、ボイスコイルモータ９の一部を構成している。ボイスコイルモータ９によってアーム５が軸４を中心にして回転する。ヘッド７に含まれる記録磁極および再生素子（たとえばＧＭＲ素子）による磁気ディスク３への書き込みおよび磁気ディスク３からの読み出しは、ヘッドＩＣ１１によってフレキシブル配線（ＦＰＣ）１２を介して制御される。ヘッドストッパーにはアウターストッパー１３とインナーストッパー１４とがある。
【００２３】
動作時には、磁気ディスク３を回転させ、ヘッド７を磁気ディスク３上にロードさせる。磁気ディスク３にはサーボデータが書き込まれており、ヘッド７の位置決めが行われる。しかし、ヘッド７がサーボデータを読み損なってヘッド７の制御が利かなくなったときなどには、ヘッド７が暴走して内周のクランパ２に衝突するおそれがある。これを避けるために、図２に示すように、ボイスコイルモータ９をインナーストッパー１４に当接させてその動きを規制する。
【００２４】
磁気ディスク装置を停止させるときには、ヘッド７を磁気ディスク３上からランプ１０上へ退避（アンロード）させる。このとき、ヘッド７が磁気ディスク３上から離れると、もはやヘッド７の位置決めができなくなる。そこで、適当な電流をボイスコイルモータ９へ流し、図１に示すように、ボイスコイルモータ９をアウターストッパー１３に当接させてその動きを規制する。
【００２５】
アウターストッパー１３およびインナーストッパー１４はベース１またはトップヨーク（図示せず）に固定される。なお、アウターストッパー１３は、アーム５やタブ８に当接するように設けてもよい。
【００２６】
ここで、上述したように、アウターストッパー１３として反発弾性率が６０以下のものを用いることが好ましい理由について説明する。ヘッド７がディスク３上にロードされているときに電源が切られた場合のような緊急退避時には、ボイスコイルモータ９がアウターストッパー１３にぶつかる。このとき、アウターストッパー１３の反発弾性率が大きいと、ボイスコイルモータ９がアウターストッパー１３にぶつかった勢いで跳ね返り、ヘッド７がディスク３上に再びロードされるおそれがある。これは、緊急退避時にはアンロードに確実にするために、通常のアンロードよりも退避スピードを大きくする結果、跳ね返りが大きくなるためである。しかし、電源が切れるとディスク３が回転しなくなるので、この状態でヘッド７がディスク３上にロードされると、ヘッド７がディスク３に吸着される。このため、その後に動作させようとしても、ディスク３が回転しなくなるという問題が発生する。これを避けるためには、アウターストッパー１３の反発弾性率を６０以下に低くすることが好ましい。
【００２７】
実際に、以下の材料を用い、高温多湿条件下でのヘッドストッパーの耐久性を検討した。
【００２８】
ポリエステルエラストマー１［東洋紡（株）製、商品名ペルプレンＰ−１５０Ｂ］
ポリエステルエラストマー２［東洋紡（株）製、商品名ペルプレンＰ−４０Ｈ］
スチレン−エチレン−ブチレン−スチレンブロック共重合体（ＳＥＢＳ）［アロン化成（株）製］
エラストマー添加ポリアセタール［旭化成（株）製、テナック−Ｃ  Ｔ０２１２］
それぞれの材料について、（１）引張強度保持率、（２）形状が変化するまでの時間、および（３）反発弾性率を調べた。各特性の測定方法は以下の通りである。
【００２９】
（１）引張強度保持率：８０℃、８５％、１５００時間放置の前後に、ＡＳＴＭ  Ｄ６３８の方法で引張強度を測定し、下記の式により計算した。
引張強度保持率＝（放置後の引張強度）／（放置前の引張強度）×１００。
【００３０】
（２）形状変化時間：それぞれの材料をアウターストッパーに成形して磁気ディスク装置に組み込み、温度８０℃、湿度８５％の条件で、ヘッドのロード・アンロード試験を実施した。２００時間ごとにアウターストッパー形状を観察し、形状の変形（液状化、割れなど）が起こるまでの時間を調べた。試験は３０００時間まで実施した。
【００３１】
（３）  反発弾性係数：室温（２５℃）においてＪＩＳ  Ｋ６２５５に記載されている方法で測定した。
【００３２】
これらの結果を表１に示す。
【００３３】
【表１】
2004326950.tif 000004
【００３４】
ポリエステルエラストマーに含まれるエステル基は、従来のポリウレタンに含まれるウレタン基に比べて加水分解性が低いため、ポリエステルエラストマーで形成されたヘッドストッパーは温度８０℃、相対湿度８５％で１０００時間以上の耐久性を示している。
【００３５】
表１に示されるように、１００ｇあたりの加水分解性基は、ポリエステルエラストマー１が０．７モル、ポリエステルエラストマー２が０．４モルとなっている。ポリエステルエラストマー２は、ポリエステルエラストマー１に比べて、エステル成分が少なくエラストマー成分が多い分子構造を有する。ポリエステルエラストマー１を用いて形成されたヘッドストッパーは、温度８０℃、相対湿度８５％の条件で１４００時間を経過すると、加水分解によりもろくなり、簡単に割れるようになった。これに対して、ポリエステルエラストマー２を用いた場合には、ポリエステルエラストマー１の場合よりも引張強度保持率が高く、形状変化時間も３０００時間以上に向上した。
【００３６】
ＳＥＢＳおよびエラストマー添加ポリアセタールは実質的に加水分解性基をもたないため、引張強度保持率が９７〜９９％とポリエステルエラストマー２よりもさらに高く、形状変化時間も３０００時間を超えている。したがって、より厳しい条件が要求される場合には、ＳＥＢＳやエラストマー添加ポリアセタールを用いることが好適である。
【００３７】
また、ポリエステルエラストマー２は、エラストマー成分が多いため、反発弾性率が６０を超えている。一方、ＳＥＢＳおよびエラストマー添加ポリアセタールは、反発弾性率が４２〜４３と低い。したがって、ＳＥＢＳおよびエラストマー添加ポリアセタールは、特にアウターストッパーに好適に用いることができる。
【００３８】
図３は本発明の他の実施形態に係る車載用の光ディスク装置を示す斜視図である。ベース２１上に設けられたスピンドルモータのクランパ２２には光ディスク２３が取り付けられる。光源、レンズなどの光学系を搭載したヘッド２４が、ガイド２５ａ、２５ｂに沿ってスライド可能に設置されている。一方のガイド２５ａには、ヘッド２４の移動を制限するアウターストッパー２６およびインナーストッパー２７が取り付けられている。
【００３９】
図３に示す光ディスク装置のアウターストッパー２６およびインナーストッパー２７も、上述したように１００ｇあたりの加水分解性基が０．７モル以下である樹脂、たとえばポリエステルエラストマー、スチレン−エチレン−ブチレン−スチレンブロックコポリマーおよびエラストマー添加ポリアセタールからなる群より選択される樹脂を用いることにより、高温多湿で優れた耐久性を示すようになる。
【００４０】
【発明の効果】
以上詳述したように本発明によれば、高温多湿でも優れた耐久性を示すヘッドストッパーを提供するとともに、このようなヘッドストッパーを備えた磁気ディスク装置および車載用電子機器を提供することができる。
【図面の簡単な説明】
【図１】本発明の一実施形態に係るヘッドストッパーを備えた磁気ディスク装置を示す平面図。
【図２】本発明の一実施形態に係るヘッドストッパーを備えた磁気ディスク装置を示す平面図。
【図３】本発明の他の実施形態に係るヘッドストッパーを備えた光ディスク装置を示す斜視図。
【符号の説明】
１…ベース、２…クランパ、３…磁気ディスク、４…軸、５…アーム、６…サスペンション、７…ヘッド、８…タブ、９…ボイスコイルモータ、１０…ランプ、１１…ヘッドＩＣ、１２…フレキシブル配線（ＦＰＣ）、１３…アウターストッパー、１４…インナーストッパー、２１…ベース、２２…クランパ、２３…光ディスク、２４…ヘッド、２５ａ、２５ｂ…ガイド、２６…アウターストッパー、２７…インナーストッパー。
【図１】
2004326950.tif 000005
【図２】
2004326950.tif 000006
【図３】
2004326950.tif 000007